КОНСТРУКЦИОННО-ТЕПЛОИЗОЛЯЦИОННОЕ ИЗДЕЛИЕ ИЗ ПЕРЛИТОБЕТОНА

Полезная модель относится к строительным материалам, в частности, к конструкционно-теплоизоляционным изделиям.
Известны изделия из перлитобетона, которые изготавливаются на основе искусственного пористого заполнителя - вспученного перлитового песка. Эти изделия используют в теплоэффективных ограждающих конструкциях стен и перекрытий (Жуков А.В. Искусственные пористые заполнители из горных пород. - Киев, Госстройиздат, 1962, Нациевский С.Ю. Многоэтажные и высотные здания со стенами из вибропрессованного перлитобетона. - Киев, Строительные материалы и изделия, №5, 2004, с.4-11).
3
Известные изделия из перлитобетона при прочности на сжатие 1,0...2,5 МПа характеризуются плотностью в сухом состоянии 400...600 кг/м.
Известные изделия из перлитобетона имеют следующий состав, масс.%:
- портландцемент - 38...40;
- вспученный перлитовый песок - 20...24;
- вода - 38...40.
В эксплуатационных условиях изделия хорошо отдают строительную влагу. Однако при смачивании и под действием влажности воздуха поглощают ее в значительном количестве, что является недостатком этих изделий. Таким образом, недостатком известных изделий из перлитобетона является их высокое капиллярное всасывание, сорбционная влажность и водопоглощение.
Целью полезной модели является улучшение гидрофизических свойств изделий из перлитобетона, а именно - уменьшение капиллярного всасывания, сорбционной влажности и водопоглощения при сохранении их прочности и плотности.
17
35
2
Цель достигается за счет того, что в состав перлитобетонной смеси на стадии изготовления изделия вводится дисперсный (10...100 мкм) порошок-модификатор: стеарат кальция (СНСОО)Са или кремнийорганический полимер на известняковом или кварцевом носителе.
Предлагаемое изделие из перлитобетона имеет следующий состав, масс.%:
- портландцемент - 38...40;
- вспученный перлитовый песок - 20...24;
- порошок-модификатор - 0,06...0,3;
- вода - 37,94...39,7;.
Сравнительные физико-технические характеристики изделий из известного вибропрессованного перлитобетона и из предлагаемого перлитобетона приведены в таблице 1.
Таблица 1
Изделия из вибропрессованного перлитобетона, имеющего состав смеси
Содержание, масс. %, и тип порошка-модификатора
Плотность бетона, кг/м<sup>3</sup>
Прочность на сжатие, МПа
Капилярное всасывание через 5 мин., г/см<sup>2</sup>
Сорбционная влажность через 90 суток при относительной влажности воздуха 98%, % по объему
Водопоглощение за 1 час, % по объему
свежеотформованного
в сухом состоянии
Известный
-
692
504
1,54
2,49
6,4
34,1
0,3 (стеарат кальция)
690
497
1,53
0,074
4,4
25,3
Предлагаемый
0,06(кремний-органический полимер на специальном носителе)
689
491
1,51
0,11
4,7
23,4